(57)【要約】【目的】色調が良好であり、かつ加熱下で保存しても安定性が良好（加熱安定性が良好）である水素化重合ロジンエステルを提供すること。【解決手段】硫酸系触媒を用いて得られた重合ロジン（Ａ）を、脱硫処理して得られた硫黄分の含有量が１００ｐｐｍ以下の重合ロジン（Ａ１）を水素化後、アルコール類（Ｂ）と反応させることを特徴とする硫黄分の含有量が１００ｐｐｍ以下の水素化重合ロジンエステルの製造方法；硫酸系触媒を用いて得られた重合ロジン（Ａ）を水素化後、脱硫処理をして得られた硫黄分の含有量が１００ｐｐｍ以下の重合ロジン（Ａ２）とアルコール類（Ｂ）を反応させることを特徴とする硫黄分の含有量が１００ｐｐｍ以下の水素化重合ロジンエステルの製造方法を用いる。【選択図】なし【特許請求の範囲】
【請求項１】
硫酸系触媒を用いて得られた重合ロジン（Ａ）を、脱硫処理して得られた硫黄分の含有量が１００ｐｐｍ以下の重合ロジン（Ａ１）を水素化後、アルコール類（Ｂ）と反応させることを特徴とする硫黄分の含有量が１００ｐｐｍ以下の水素化重合ロジンエステルの製造方法。
【請求項２】
硫酸系触媒を用いて得られた重合ロジン（Ａ）を水素化後、脱硫処理をして得られた硫黄分の含有量が１００ｐｐｍ以下の水素化重合ロジン（Ａ２）とアルコール類（Ｂ）を反応させることを特徴とする硫黄分の含有量が１００ｐｐｍ以下の水素化重合ロジンエステルの製造方法。
【請求項３】
硫酸系触媒を用いて得られた重合ロジン（Ａ）を水素化し、水素化重合ロジン（Ａ３）とした後、アルコール類（Ｂ）と反応させて得られた重合ロジンエステルを脱硫処理することを特徴とする硫黄分の含有量が１００ｐｐｍ以下の水素化重合ロジンエステルの製造方法。
【請求項４】
脱硫処理が、脱硫触媒の存在下、１００〜３００℃で処理することである請求項１〜３のいずれかに記載の硫黄分の含有量が１００ｐｐｍ以下の水素化重合ロジンエステルの製造方法。
【請求項５】
硫酸系触媒を用いて得られた重合ロジン（Ａ）が、精製したロジンを、硫酸系触媒を用いて重合させて得られる重合ロジンである請求項１〜４のいずれかに記載の硫黄分の含有量が１００ｐｐｍ以下の水素化重合ロジンエステルの製造方法。
【発明の詳細な説明】
【技術分野】
【０００１】
本発明は、水素化重合ロジンエステルの製造方法に関する。
【背景技術】
【０００２】
重合ロジンはロジン類を重合させて得られる樹脂であり、ロジン等と比較して、高い軟化点を有するため、そのままあるいは水素化して安定化させて、はんだフラックスや粘着付与樹脂として広く使用されている。
【０００３】
従来、重合ロジンの製造方法としては、様々な方法が検討されている。具体的には、例えば、触媒としてペンダントスルホン酸基を有する高分子を触媒として用いる方法（特許文献１参照）や、脂肪族スルホン酸を触媒として用いる方法（特許文献２参照）などが提案されているが、通常、硫酸等の酸性触媒を用いるため、これらの方法で得られる樹脂にはこれらの触媒または触媒の分解物に基因すると考えられる硫黄分が残存していた（例えば、特許文献２の表１参照）。このようにして得られた重合ロジンは、加熱下で保存すると著しく着色したり、長期間（約２月以上）保存した後に水素化等の処理をしても淡色化を十分に行なうことができないといった問題があった。
【０００４】
ところで、本願人は、無色重合ロジンエステルの製造方法について提案をしているが、当該製造方法は従来の硫黄分を含有する重合ロジンエステル類を水素化または不均化等することにより無色ロジンエステルを製造する方法であり、色調を良好にする効果があり、また、加熱安定性も改良されていた（特許文献３参照）。しかし、近年、鉛フリーはんだ用フラックス原料や粘着付与樹脂として、より加熱安定性が良好な水素化重合ロジンエステルが求められるようになってきている。
【０００５】
【特許文献１】米国特許公報４４１４１４６号
【特許文献２】特開２００６−４５３９６号公報
【特許文献３】特開２００２−２０１４３４号公報
【発明の開示】
【発明が解決しようとする課題】
【０００６】
本発明は、色調が良好であり、かつ加熱下で保存しても安定性が良好（加熱安定性が良好）である水素化重合ロジンエステルを提供することを課題とする。
【課題を解決するための手段】
【０００７】
本発明者は長期間保存した後に水素化した際に淡色化を十分に行なうことができない原因を追求した結果、重合ロジンの製造時に用いられる触媒の残存に基因する硫黄分が本現象の原因であり、重合ロジンに含まれる硫黄分を減少させることにより前記問題を解決することができることを見出し、本発明を完成させた。
【０００８】
すなわち、本発明は、硫酸系触媒を用いて得られた重合ロジン（Ａ）を、脱硫処理して得られた硫黄分の含有量が１００ｐｐｍ以下の重合ロジン（Ａ１）を水素化後、アルコール類（Ｂ）と反応させることを特徴とする硫黄分の含有量が１００ｐｐｍ以下の水素化重合ロジンエステルの製造方法；硫酸系触媒を用いて得られた重合ロジン（Ａ）を水素化後、脱硫処理をして得られた硫黄分の含有量が１００ｐｐｍ以下の重合ロジン（Ａ２）とアルコール類（Ｂ）を反応させることを特徴とする硫黄分の含有量が１００ｐｐｍ以下の水素化重合ロジンエステルの製造方法；硫酸系触媒を用いて得られた重合ロジン（Ａ）を水素化し、水素化重合ロジン（Ａ３）とした後、アルコール類（Ｂ）と反応させて得られた重合ロジンエステルを脱硫処理することを特徴とする硫黄分の含有量が１００ｐｐｍ以下の水素化重合ロジンエステルの製造方法に関する。
【発明の効果】
【０００９】
本発明によれば、色調が良好であり、かつ加熱下で保存しても安定性が良好（加熱安定性が良好）な水素化重合ロジンエステルを提供することができる。
【発明を実施するための最良の形態】
【００１０】
本発明の硫黄分の含有量が１００ｐｐｍ以下の水素化重合ロジンエステルの製造方法は、（１）硫酸系触媒を用いて得られた重合ロジン（Ａ）（以下、（Ａ）成分という）を、脱硫処理して得られた硫黄分の含有量が１００ｐｐｍ以下の重合ロジン（Ａ１）（以下、（Ａ１）成分という）を水素化後、アルコール類（Ｂ）（以下、（Ｂ）成分という）と反応させること（以下、（１）法という）、（２）（Ａ）成分を水素化後、脱硫処理をして得られた硫黄分の含有量が１００ｐｐｍ以下の水素化重合ロジン（Ａ２）（以下、（Ａ２）成分という）と（Ｂ）成分を反応させること（以下、（２）法という）、または（３）（Ａ）成分を水素化し、水素化重合ロジン（Ａ３）（以下、（Ａ３）成分という）とした後、（Ｂ）成分と反応させて得られた重合ロジンエステルを脱硫処理すること（以下、（３）法という）を特徴とする。
【００１１】
得られる水素化重合ロジンエステルの硫黄分の含有量が１００ｐｐｍを超えるような場合には、加熱安定性が悪くなる。なお、硫酸系触媒とは重合ロジンの製造に用いられる後述する硫酸やスルホン化した化合物等の触媒を意味する。
【００１２】
本発明で用いる（Ａ）成分は、ロジンを、硫酸系触媒を用い、公知の方法で重合させることにより得られる。ロジンとしては、ウッドロジン、トール油ロジン、ガムロジン等を用いることができる。これらは未精製のまま使用してもよいが、色調が良好な水素化重合ロジンエステル（色調（ガードナー色数）が１以下、ハーゼン色数（ＡＰＨＡ法：日本油化学協会   基準油脂分析試験法２．２．１．４−１９９６による。以下、色調（ハーゼン色数）は本方法により測定した値である。）が３００ハーゼン以下の水素化重合ロジンエステル）を得るためには、ロジンを精製して用いることが好ましい。なお、本発明において色調（ガードナー色数）とは、対象となる樹脂１０ｇを試験管にとり、窒素気流下、加熱溶融させたものをキシダ化学（株）製ガードナーカラースタンダードと比色することにより決定した値である。以下色調（ガードナー色数）は本方法により測定した値である。また、精製とは、出発原料である未精製ロジンに含まれていた過酸化物から生起したと考えられる高分子量物、およびロジンにもともと含まれている不ケン化物を除去することを意味する。精製方法としては、具体的には、例えば、蒸留、再結晶、抽出等の操作を行なえばよく、工業的には蒸留による精製が好ましい。蒸留による場合は、通常は温度２００〜３００℃程度、圧力１３０〜１３００Ｐａ程度の範囲から蒸留時間を考慮して適宜選択される。再結晶の場合は、例えば未精製ロジンを良溶媒に溶解し、ついで溶媒を留去して濃厚な溶液となし、この溶液に貧溶媒を添加することにより行なうことができる。良溶媒としてはベンゼン、トルエン、キシレン、クロロホルム、低級アルコール、アセトン等のケトン類、酢酸エチル等の酢酸エステル類等が挙げられ、貧溶媒としてはｎ−ヘキサン、ｎ−ヘプタン、シクロヘキサン、イソオクタン等が挙げられる。更に前記精製は未精製ロジンを、アルカリ水を用いてアルカリ水溶液となし、生じた不溶性の不ケン化物を有機溶媒により抽出した後、水層を中和して、精製ロジンを得ることもできる。
【００１３】
本発明に用いられる（Ａ）成分は、前記ロジンを、重合触媒として硫酸、ｐ−トルエンスルホン酸、メタンスルホン酸、スチレン−ジビニルベンゼン等の共重合体スルホン化物等の硫酸系触媒を用いて得られる重合ロジンである。なお、重合触媒としてはこれら硫酸系触媒の他に、ぎ酸、フッ化水素、塩化亜鉛、塩化アルミニウム、四塩化チタン等の触媒を併用することもできる。通常、重合反応は重合触媒の存在下、トルエン、キシレン、ハロゲン化炭化水素等の有機溶剤中で、４０〜１６０℃程度で、１〜１０時間程度反応させることにより行なうことができる。重合触媒としては、ロジンの脱炭酸等の副反応が少なく、しかも反応活性が良好なことより、塩化亜鉛が好適であり、通常、硫酸と共に使用される。反応終了後、触媒を除去するには、通常、水洗、ろ過等の各種公知の方法を採用することができる。また、未反応ロジンおよび分解物は減圧蒸留により除去することができる。
【００１４】
このようにして得られる（Ａ）成分は、一般的に、未反応物としてのロジン（単量体）、これが二量化したダイマー成分、更にはダイマー成分より大きい分子量を持つ成分などから構成された混合物であり、色調（ガードナー色数）は４〜７程度である。重合ロジン中の重合物の含有率は、重合反応時の反応温度、反応時間、触媒種、および重合反応物から未反応精製ロジンを除去する条件等により異なるため、所望の重合ロジン含有率となるよう反応条件等を適宜に選択できる。本発明で用いる精製重合ロジン中の重合物含有率は、格別の限定はされず、最終的に得られる無色重合ロジンの用途に応じて決定すればよい。通常は１０〜８５重量％程度、好ましくは２０〜８０重量％である。なお、このようにして得られた（Ａ）成分は、通常、重金属分は含有せず（蛍光Ｘ線で検出限界以下）、１００ｐｐｍ以下の塩素量、２００ｐｐｍ程度以上の硫黄分を含むものである。当該硫黄分は、重合反応時に、ロジン等と反応し、ロジン等と結合していると考えられ、通常の洗浄、蒸留等では除去することができないと考えられる。
【００１５】
当該ロジン等と反応した硫黄分除去するする方法（脱硫処理）としては、特に限定されず、公知の方法を採用することができる。具体的には、例えば、脱硫触媒の存在下、通常０．１〜５ＭＰａ、好ましくは０．１〜３ＭＰａの水素雰囲気下で（Ａ）成分または（Ａ）成分と（Ｂ）成分を反応させて得られた重合ロジンエステルを加熱する方法が挙げられる。圧力を当該範囲に維持することで、（Ａ）成分中に存在する不飽和結合の水素化を抑制することができるため、得られる脱硫重合ロジンまたは重合ロジンエステルに各種変性等を行なうことができる。脱硫触媒としては、特に限定されず公知のものを使用することができる。具体的には、例えば、パラジウムカーボン、ロジウムカーボン、ルテニウムカーボン、白金カーボンなどの担持触媒、ニッケル、白金等の金属粉末、ヨウ素、ヨウ化鉄等のヨウ化物等、各種公知のものが挙げられる。脱硫触媒の使用量は、特に限定されないが、通常、（Ａ）成分または（Ａ）成分および（Ｂ）成分を反応させて得られる重合ロジンエステル１００重量部に対し、０．０１〜５．０重量部、好ましくは０．０１〜２．０重量部である。当該範囲にすることにより、効率的に硫黄分を除去し、ロジン由来の炭素−炭素二重結合の水素化を抑制することができる。また、加熱は、通常、１００〜３００℃程度、好ましくは１５０〜２７０℃とする。温度を当該範囲にすることにより、効率的に硫黄分を除去し、ロジン由来の炭素−炭素二重結合の水素化を抑制することができる。
【００１６】
本発明に用いられる（Ａ１）成分は、前記（Ａ）成分に脱硫処理を施すことにより得られる。当該脱硫処理により得られた（Ａ１）成分は、硫黄分が、１００ｐｐｍ以下であり、原料として未精製ロジンを用いた場合には、色調が７〜１０（ガードナー色数）程度で、軟化点（環球法）が１００〜１５０℃程度である。なお、原料として、精製ロジンを用いた場合には、色調が４〜７（ガードナー色数）程度で、軟化点（環球法）が１００〜１５０℃程度、酸価は３０ｍｇＫＯＨ／ｇ以下、好ましくは２０ｍｇＫＯＨ／ｇ以下である。硫黄分が１００ｐｐｍを超える場合には、長期間保存後に水素化、エステル化しても淡色化が十分に行なえない場合があるため好ましくない。
【００１７】
本発明に用いられる（Ａ２）成分は、（Ａ）成分を水素化後、前述の脱硫処理をすることにより得られる。水素化は、特に限定されず、公知の方法により行なうことができる。具体的には、例えば、水素化触媒の存在下、水素雰囲気下で、通常１〜２５ＭＰａ、好ましくは５〜２０ＭＰａの水素加圧下で、（Ａ）成分を加熱することにより行なう。水素化触媒としては、パラジウムカーボン、ロジウムカーボン、ルテニウムカーボン、白金カーボンなどの担持触媒、ニッケル、白金等の金属粉末、ヨウ素、ヨウ化鉄等のヨウ化物等、各種公知のものを使用することができる。これらのなかでは、パラジウム、ロジウム、ルテニウムまたは白金系触媒が水素化効率（水素化率が良い、水素化時間が短い）の点で好ましい。該触媒の使用量は、（Ａ）成分１００重量部に対して、通常０．０１〜５重量部、好ましくは０．０１〜２．０重量部である。また、水素化温度は１００〜３００℃、好ましくは１５０〜２９０℃である。
【００１８】
このようにして得られた（Ａ２）成分は、硫黄分が、１００ｐｐｍ以下であり、原料として未精製ロジンを用いた場合には、色調が７〜１０（ガードナー色数）程度で、軟化点（環球法）が１００〜１５０℃程度、酸価は３０ｍｇＫＯＨ／ｇ以下、好ましくは２０ｍｇＫＯＨ／ｇ以下である。なお、原料として、精製ロジンを用いた場合には、色調が４〜７（ガードナー色数）程度で、軟化点（環球法）が１００〜１５０℃程度である。硫黄分が１００ｐｐｍを超える場合には、長期間保存後に水素化、エステル化しても淡色化が十分に行なえない場合があるため好ましくない。
【００１９】
本発明に用いられる（Ａ３）成分は、（Ａ）成分を水素化することにより得られる。水素化は（Ａ２）成分の製造の際の水素化と同様の条件で行なうことができる。
【００２０】
本発明に用いられる（Ｂ）成分としては、水酸基を有する化合物であれば特に限定されず公知のものを用いることができる。具体的には、メタノール、エタノール、プロパノール、イソプロパノール、ブタノール、イソブタノール、ｔ−ブチルアルコール、ペンタノール、ヘキサノール、シクロヘキサノール、オクタノール、２−エチルヘキサノール、デシルアルコール、ラウリルアルコールなどの１価アルコール、エチレングリコール、ジエチレングリコール、ポリエチレングリコール、プロピレングリコール、ポリプロピレングリコール、ネオペンチルグリコール、シクロヘキサンジメタノール等の２価アルコール、グリセリン、トリメチロールエタン、トリメチロールプロパン等の３価アルコール、ペンタエリスリトール、ジグリセリン等の４価アルコール、ジペンタエリスリトール等の５価以上のアルコール等が挙げられる。これらは１種を単独で用いても２種以上を混合して用いてもよい。
【００２１】
本発明の（１）法による水素化重合ロジンエステルの製造方法は、前述の方法により得られた（Ａ１）成分を水素化後、（Ｂ）成分と反応させるものである。
（Ａ１）成分の水素化は、（Ａ２）成分の製造の際に用いられる水素化と同様にして行なうことができる。
【００２２】
（Ａ１）成分の水素化物と（Ｂ）成分の反応は特に限定されず、公知のロジンエステルの製造方法を採用することができる。
【００２３】
（Ａ１）成分の水素化物と（Ｂ）成分の使用量は、目的とする重合ロジンエステルに応じて適宜選択できるが、通常、（Ｂ）の水酸基／（Ａ１）成分中のカルボキシル基のモル比を０．５〜１．５程度とすることが好ましい。エステル化反応は、特に限定されず、公知の方法を採用できるが、通常、２００〜３００℃程度（好ましくは、２４０〜２８０℃）で、２〜２０時間程度（好ましくは、３〜１６時間）、生成する水を除きながら反応させればよい。なお、当該反応には必要に応じて、エステル化触媒を用いてもよい。エステル化触媒としては、酢酸等の酸触媒、水酸化カルシウム等の金属水酸化物、酸化カルシウム、酸化マグネシウム等の金属酸化物等を使用することができる。なお、酸触媒として、硫黄分を含有する触媒を使用することは、得られる重合ロジンエステルの加熱安定性等に悪影響を及ぼすおそれがあるため好ましくない。
【００２４】
本発明の（２）法による水素化重合ロジンの製造方法は、前記（Ａ２）成分を、（Ｂ）成分と反応させるものである。（Ａ２）成分と（Ｂ）成分の反応は、（Ａ１）成分の水素化物と（Ｂ）成分の反応において、（Ａ１）成分の水素化物を（Ａ２）成分に置換した他は同様にして行なうことができる。
【００２５】
本発明の（３）法による水素化重合ロジンの製造方法は、前記（Ａ３）成分を、（Ｂ）成分と反応させた後に、脱硫処理をするものである。（Ａ３）成分と（Ｂ）成分の反応は、（Ａ１）成分の水素化物と（Ｂ）成分の反応において、（Ａ１）成分の水素化物を（Ａ３）成分に置換した他は同様にして行なうことができる。また、脱硫処理は前述の方法を採用することができる。
【００２６】
このようにして得られた水素化重合ロジンエステルは、硫黄分の含有量が１００ｐｐｍ以下である。特に重合ロジンの製造の際、精製ロジンを用いた場合には、色調（ガードナー色数）が１以下、ハーゼン色数で３０〜３００程度、好ましくは３０〜２００であり、軟化点は１００〜１９０℃程度である。また、酸価は３０ｍｇＫＯＨ／ｇ以下程度、好ましくは２０ｍｇＫＯＨ／ｇ以下である。
【実施例】
【００２７】
以下、実施例及び比較例をあげて本発明をさらに具体的に説明するが、本発明はこれら実施例に限定されるものではない。尚、各例中、％は重量基準である。なお、軟化点（環球法）はＪＩＳ  Ｋ５９０２に、酸価は、ＪＩＳ  Ｋ５９０２に従い、また、色調のガードナー色数は、対象となる樹脂１０ｇを試験管にとり、窒素気流下、加熱溶融させたものをキシダ化学（株）製ガードナーカラースタンダードと比色することにより決定した値である。以下色調（ガードナー色数）は本方法により測定した値であり、ハーゼン色数はＡＰＨＡ法（日本油化学協会   基準油脂分析試験法２．２．１．４−１９９６による）により決定した値である。また、イオウ量は蛍光Ｘ線分析（ＺＳＫ１００ｅ、理学電気工業（株）製）で測定した値である。
【００２８】
実施例１
（１）精製
酸価１７０．０ｍｇＫＯＨ／ｇ、軟化点７８℃、色調ガードナー６の未精製ロジン（中国産ガムロジン）を窒素シール下に４００Ｐａの減圧下で蒸留し、表１に示す主留を精製ロジンとした。当該精製ロジンは、酸価１７８．４ｍｇＫＯＨ／ｇ、軟化点（環球法）８８℃、色調（ガードナー色数）３であった。
【００２９】
【表１】
2008231373.tif 000002
【００３０】
（２）重合反応
温度計、攪拌機、窒素導入管および減圧装置を備えた反応装置に、（１）で得られた精製ロジン９００ｇ、キシレン９００ｇ、塩化亜鉛４０ｇおよび硫酸６．０ｇを仕込み、窒素気流下１００℃で６時間、重合反応を行なった。反応生成物のキシレン溶液１８４５．９ｇを濃塩酸７ｇおよび温水５００ｇを加えて洗浄した後、更に各５００ｇの温水にて２回洗浄した。洗浄後のキシレン溶液は液温２００℃未満、減圧度１３００Ｐａの条件下でキシレンを留去した後、更に液温２００〜２７５℃、減圧度４００Ｐａの条件下で精製ロジンの分解物及び未反応精製ロジン計７０ｇを留去して、酸価１３５．３ｍｇＫＯＨ／ｇ、軟化点１４６℃、色調（ガードナー色数）５の精製重合ロジン４７１ｇを得た。ＧＰＣ測定により、当該精製重合ロジン中の重合物含有率は７１．３％、単量体（精製ロジン）は２７．２％、分解物は１．６％であることが認められ、蛍光Ｘ線測定により、当該精製重合ロジン中の硫黄量は２００ｐｐｍであることが認められた。
【００３１】
（３）脱硫反応
ついでオートクレーブ反応装置に、（２）で得た精製重合ロジン１５０ｇ、脱硫触媒（Ｎ−１１３、日揮化学（株）製）３．０ｇ、およびシクロヘキサン１５０ｇを仕込み、系内の酸素を除去した後、系内を水素にて３ＭＰａに加圧後、攪拌下に２４０℃まで昇温して、同温度で１時間脱硫反応を行い、酸価１３７．０ｍｇＫＯＨ／ｇ、軟化点１４５℃、色調（ガードナー色数）５の脱硫精製重合ロジンを得た。ＧＰＣ測定により当該脱硫精製重合ロジン中の重合物含有率は７１．０％、単量体（精製ロジン）は２７．５％、分解物は１．５％であることが認められ、蛍光Ｘ線測定により、当該脱硫精製重合ロジン中の硫黄量は９５ｐｐｍであることが認められた。
【００３２】
（４）水素化反応
ついでオートクレーブ反応装置に、（３）で得た脱硫精製重合ロジン１５０ｇ、水素化触媒として５％パラジウムカーボン（含水率５０％）１．５ｇ、およびシクロヘキサン１５０ｇを仕込み、系内の酸素を除去した後、系内を水素にて５MPaに加圧後、攪拌下に２４０℃まで昇温、昇温後水素圧を９MPaに昇圧して同温度にて３時間水素化反応を行い、酸価１４５．２ｍｇＫＯＨ／ｇ、軟化点１４０℃、色調（ハーゼン色数）５０の水素化重合ロジンを得た。ＧＰＣ測定により、当該水素化重合ロジン中の重合物含有率は７０．３％、単量体（精製ロジン）は２７．７％、分解物は２．０％であることが認められ、蛍光Ｘ線測定により、当該水素化重合ロジン中の硫黄量は６２ｐｐｍであることが認められた。
【００３３】
（５）エステル化反応
温度計、攪拌機、窒素導入管および減圧装置を備えた反応装置に、（４）で得られた水素化重合ロジン１，２００ｇ、ペンタエリスリトール１３５．２ｇおよびグリセリン６．７ｇを仕込み、窒素気流下２５０℃で２時間および２８０℃で１０時間エステル化反応を行い、酸価１８．１ｍｇＫＯＨ／ｇ、軟化点１６０．５℃、色調（ハーゼン色数）１２５の水素化重合ロジンエステルを得た。蛍光Ｘ線測定により、当該水素化重合ロジンエステル中の硫黄量は４６ｐｐｍであることが認められた。
【００３４】
実施例２
実施例１（５）において、使用する重合ロジンを実施例１（４）で得られた水素化重合ロジンを製造後、２ヶ月間室温で保管したものに変更した以外は、同様にエステル化反応を行い、酸価１７．０ｍｇＫＯＨ／ｇ、軟化点１６１℃、色調（ハーゼン色数）１７５の水素化重合ロジンエステルを得た。蛍光Ｘ線測定により、当該水素化重合ロジンエステル中の硫黄量は４８ｐｐｍであることが認められた。
【００３５】
実施例３
実施例１（４）において、使用する脱硫精製重合ロジンを、実施例１（３）で得られた脱硫精製重合ロジンを製造後、２ヶ月間室温で保管したものに変更した以外は、実施例１（４）と同様に水素化を行い、酸価１４４．４ｍｇＫＯＨ／ｇ、軟化点１３８℃、色調（ハーゼン色数）８０の無色重合ロジンを得た。ＧＰＣ測定（面積比）により、当該水素化重合ロジン中の重合物含有率は７１．４％、単量体（精製ロジン）は２６．４％、分解物は２．２％であることが認められ、蛍光Ｘ線測定により、当該水素化重合ロジン中の硫黄量は６６ｐｐｍであることが認められた。
ついで実施例１（５）と同様にエステル化反応を行い、酸価１９．２ｍｇＫＯＨ／ｇ、軟化点１６０℃、色調（ハーゼン色数）１５０の水素化重合ロジンエステルを得た。蛍光Ｘ線測定により、当該水素化重合ロジンエステル中の硫黄量は５７ｐｐｍであることが認められた。
【００３６】
実施例４
実施例３において、使用する水素化重合ロジンを実施例３で用いる水素化重合ロジンを２ヶ月間室温で保存したものに変更した以外は、同様にエステル化反応を行い、酸価１８．４ｍｇＫＯＨ／ｇ、軟化点１６０．５℃、色調（ハーゼン色数）２００の水素化重合ロジンエステルを得た。蛍光Ｘ線測定により、当該水素化重合ロジンエステル中の硫黄量は６２ｐｐｍであることが認められた。
【００３７】
実施例５
実施例１（４）において、使用する重合ロジンを実施例１（２）で得られる精製重合ロジンに変更した以外は、同様に水素化を行い、酸価１４５．１ｍｇＫＯＨ／ｇ、軟化点１４０℃、色調（ハーゼン色数）５０の水素化重合ロジンを得た。当該水素化重合ロジン中の重合物含有率は７０．９％、単量体（精製ロジン）は２６．９％、分解物は２．２％であることが認められ、蛍光Ｘ線測定により、当該水素化重合ロジン中の硫黄量は１５７ｐｐｍであることが認められた。このものを、実施例１（３）と同様に脱硫を行い、酸価１４５ｍｇＫＯＨ／ｇ、軟化点１４０℃、色調（ハーゼン色数）５０の水素化重合ロジンを得た。当該水素化重合ロジン中の重合物含有率は７０．８％、単量体（精製ロジン）は２７．０％、分解物は２．２％であることが認められ、蛍光Ｘ線測定により、当該水素化重合ロジン中の硫黄量は６３ｐｐｍであることが認められた。
ついで得られた水素化重合ロジンを製造後、２ヶ月間室温で保管した後、実施例１（５）と同様にエステル化反応を行い、酸価１８．０ｍｇＫＯＨ／ｇ、軟化点１６０．５℃、色調（ハーゼン色数）１５０の水素化重合ロジンエステルを得た。蛍光Ｘ線測定により、当該水素化重合ロジンエステル中の硫黄量は５０ｐｐｍであることが認められた。
【００３８】
実施例６
実施例１（５）において、使用する重合ロジンを実施例５で得られる未脱硫水素化重合ロジンに変更した以外は、同様にエステル化反応を行い、酸価１８．２ｍｇＫＯＨ／ｇ、軟化点１６０．５℃、色調（ハーゼン色数）１５０の水素化重合ロジンエステルを得た。蛍光Ｘ線測定により、当該水素化重合ロジンエステル中の硫黄量は１４５ｐｐｍであることが認められた。
ついで実施例１（３）と同様に脱硫を行い、酸価１８．２ｍｇＫＯＨ／ｇ、軟化点１６０．５℃、色調（ハーゼン色数）１５０の水素化重合ロジンエステルを得た。蛍光Ｘ線測定により、当該水素化重合ロジンエステル中の硫黄量は５８ｐｐｍであることが認められた。
【００３９】
実施例７
実施例１（５）において、使用するアルコール（ペンタエリスリトールとグリセリンの混合物）をグリセリン１２０．０ｇに変更した以外は、同様にエステル化を行い、酸価１２．４ｍｇＫＯＨ／ｇ、軟化点１４８℃、色調（ハーゼン色数）１２５の水素化重合ロジンエステルを得た。蛍光Ｘ線測定により、当該水素化重合ロジンエステル中の硫黄量は４３ｐｐｍであることが認められた。
【００４０】
実施例８
実施例１（４）で得られた水素化重合ロジンを製造後２ヶ月間室温で保管したものに変更した以外は、実施例７と同様にエステル化反応を行い、酸価１３．５ｍｇＫＯＨ／ｇ、軟化点１４７．５℃、色調（ハーゼン色数）１７５の水素化重合ロジンエステルを得た。蛍光Ｘ線測定により、当該水素化重合ロジンエステル中の硫黄量は４８ｐｐｍであることが認められた。
【００４１】
実施例９
実施例７において、使用する重合ロジンを実施例３で使用した水素化重合ロジンに変更した以外は同様にエステル化を行い、酸価１４．０ｍｇＫＯＨ／ｇ、軟化点１４７．５℃、色調（ハーゼン色数）１５０の水素化重合ロジンエステルを得た。蛍光Ｘ線測定により、当該水素化重合ロジンエステル中の硫黄量は５６ｐｐｍであることが認められた。
【００４２】
実施例１０
実施例７において、使用する重合ロジンを実施例３で使用した水素化重合ロジンを２ヶ月室温で保存したものに変更した以外は同様にエステル化を行い、酸価１２．６ｍｇＫＯＨ／ｇ、軟化点１４８℃、色調（ハーゼン色数）２００の水素化重合ロジンエステルを得た。蛍光Ｘ線測定により、当該水素化重合ロジンエステル中の硫黄量は５７ｐｐｍであることが認められた。
【００４３】
実施例１１
実施例７において、使用する重合ロジンを、実施例１において（３）脱硫と（４）水素化の工程の順序を入れ替えて調製した脱硫水素化重合ロジンを製造後、２ヶ月間室温で保管したものに変更した以外は、同様にエステル化を行い、酸価１３．１ｍｇＫＯＨ／ｇ、軟化点１４８．０℃、色調（ハーゼン色数）１５０の水素化重合ロジンエステルを得た。蛍光Ｘ線測定により、当該水素化重合ロジンエステル中の硫黄量は５３ｐｐｍであることが認められた。
【００４４】
実施例１２
実施例７において、使用する重合ロジンを、実施例１において（３）脱硫をせずに（４）水素化して調製した未脱硫水素化重合ロジンに変更した以外は、同様にエステル化を行い、酸価１３．０ｍｇＫＯＨ／ｇ、軟化点１４８．０℃、色調（ハーゼン色数）１５０の水素化重合ロジンエステルを得た。蛍光Ｘ線測定により、当該水素化重合ロジンエステル中の硫黄量は１３０ｐｐｍであることが認められた。
ついで実施例１（３）と同様に脱硫を行い、酸価１３．０ｍｇＫＯＨ／ｇ、軟化点１４８．０℃、色調（ハーゼン色数）１５０の水素化重合ロジンを得た。蛍光Ｘ線測定により、当該水素化重合ロジン中の硫黄量は５２ｐｐｍであることが認められた。
【００４５】
比較例１
実施例１（４）において使用する重合ロジンを実施例１（１）の精製と実施例１（３）の脱硫処理を行わない未精製未脱硫重合ロジンを用いた以外は同様に水素化し、酸価１３８．３ｍｇＫＯＨ／ｇ、軟化点１４０℃、色調（ガードナー色数）４の水素化重合ロジンを得た。当該水素化重合ロジン中の重合物含有率は７０．７％、単量体（精製ロジン）は２６．８％、分解物は２．５％であることが認められ、蛍光Ｘ線測定により、当該水素化重合ロジン中の硫黄量は１７０ｐｐｍであることが認められた。
ついで実施例１（５）と同様にエステル化反応を行い、酸価１９．２ｍｇＫＯＨ／ｇ、軟化点１６０℃、色調（ガードナー色数）６の水素化重合ロジンエステルを得た。蛍光Ｘ線測定により、当該水素化重合ロジンエステル中の硫黄量は１４６ｐｐｍであることが認められた。
【００４６】
比較例２
実施例１（４）において使用する重合ロジンを、実施例１（２）で得られた未脱硫重合ロジンを製造後２ヶ月間室温で保管したものに変更した以外は同様に水素化を行い、酸価１４２．３ｍｇＫＯＨ／ｇ、軟化点１４０℃、色調（ガードナー色数）３の水素化重合ロジンを得た。当該水素化重合ロジン中の重合物含有率は７１．８％、単量体（精製ロジン）は２５．９％、分解物は２．３％であることが認められ、蛍光Ｘ線測定により、当該水素化重合ロジン中の硫黄量は１６０ｐｐｍであることが認められた。
ついで実施例１（５）と同様にエステル化反応を行い、酸価１８．５ｍｇＫＯＨ／ｇ、軟化点１６０．５℃、色調（ガードナー色数）４の水素化重合ロジンエステルを得た。蛍光Ｘ線測定により、当該水素化重合ロジンエステル中の硫黄量は１３２ｐｐｍであることが認められた。
【００４７】
比較例３
実施例７において、使用する重合ロジンを比較例２で使用した水素化重合ロジンに変更した以外は同様にして、酸価１３．２ｍｇＫＯＨ／ｇ、軟化点１４７．５℃、色調（ガードナー色数）４の水素化重合ロジンエステルを得た。蛍光Ｘ線測定により、当該水素化重合ロジンエステル中の硫黄量は１２７ｐｐｍであることが認められた。
【００４８】
（性能評価）各実施例および比較例にて得た各種の水素化重合ロジンエステルを以下の方法にて性能評価した。なお、比較例４〜６においては下記の粘着付与樹脂を使用した。比較例４：ペンセルＤ−１６０（荒川化学工業（株）製）、比較例５：パインクリスタルＫＥ−３１１（荒川化学工業（株）製）、比較例６：パインクリスタルＫＥ−１００（荒川化学工業（株）製）結果は表２〜４に示す。
【００４９】
（加熱安定性）内径１．５ｃｍ、高さ１５ｃｍの試験管にサンプル１０ｇを入れ、蓋をしないまま２００℃の循風乾燥機に静置して経時による色調（ガードナー色数）の変化を観察した。
【００５０】
【表２】
2008231373.tif 000003
【００５１】
（粘接着性能）
上記実施例および比較例により調製したロジン系樹脂を粘着付与剤として用い、後添加方により（ベースアクリル系重合体組成物と粘着付与樹脂を混合する方法により得られる粘接着剤、以下、後添加法と言う場合には当該方法によるものである。）アクリルエマルジョン系における粘接着性能の評価を行った。以下に、その詳細について説明し、結果を表３に示す。
なお、参考例として、粘着付与剤を添加せずにアクリルエマルジョンのみの粘接着性能の評価も行った。
【００５２】
（樹脂エマルジョンの調整方法）
実施例および比較例で得た樹脂１００部をトルエン６０部に８０℃にて約1時間溶解した後、乳化剤（ＤＫＳディスコートＮ−１４、第一工業製薬（株）製）を固形分換算で3部及び水１６０部を添加し、８０℃にて1時間２００ｒｐｍで攪拌し予備乳化を行った。得られた予備乳化物を高圧乳化機（ＡＰＶガウリン社製）により４００ＭＰａの圧力で高圧乳化して乳化物を得た。次いで、減圧蒸留装置に前記乳化物２００部を仕込み、５０℃、１３ｋＰａの条件下に６時間減圧蒸留を行い樹脂エマルジョン（固形分５０％）１２３部を得た。
【００５３】
（性能評価用の試料フィルムの作成）
市販のアクリルエマルジョン（ウルトラゾールＷ−１０５、ガンツ化成（株）製）と調製した樹脂エマルジョンを固形分９０／１０重量部となるように配合、よく混合し、ついで厚み３８μmＰＥＴフィルムに、厚み１００μｍ用のアプリケーターにて直接塗工し、１０５℃循風乾燥機中で５分間乾燥させて試料フィルムを作成した。試料フィルムの厚みは３０μｍであった。
アクリル系重合体組成物の粘・接着特性の評価は、以下の方法により実施した。
【００５４】
（相溶性）
粘着フィルムに５００ｎｍの光を照射し、その透過率（％Ｔ）を測定した。透過率はＵ−３２１０形自記分光光度計、（株）日立製作所製を使用し、測定した。
【００５５】
（保持力）
ＰＳＴＣ−７（クリープ法）に準拠し、試料フィルム（２５ｍｍ×２５ｍｍ）をステンレス板に貼り付け、６０℃で１ｋｇの荷重を試料フィルムに加え、試料フィルムが落下するまでの時間（ｈ）を測定した。
【００５６】
（接着力）
試料フィルム（長さ１５０ｍｍ×巾２５ｍｍ）をポリプロピレン板（ＰＥ）およびステンレス板（ＳＵＳ）にそれぞれ貼り付け、ＰＳＴＣ−１に準拠し、剥離速度３００ｍｍ／ｍｉｎで１８０°のテープ長さ方向に剥離を行い、そのときのテープ巾２５ｍｍあたりの接着力（ｇ／２５ｍｍ）を測定した。
【００５７】
（タック性）
ボールタック試験は、ＪＩＳ  Ｚ  ０２３７に記載されたＪ．ＤＯＷ法により、角度３０°の傾斜した距離１０ｃｍの助走路で、試料フィルムの粘着面上を転がし、試料フィルム長さ１０ｃｍ以内で停止した最大のボールナンバー数を求めることにより行った。
プローブタック試験は、ＡＳＴＭ  Ｄ−２９７９に準拠し、ＮＳプローブタックテスター使用し、プローブＡＡ＃４０研磨、荷重１００ｇ／ｃｍ２、ドエルタイム１秒で行った。
【００５８】
【表３】
2008231373.tif 000004